Brevet FR3035601A1 — publié le 20161104

L'invention concerne un catalyseur additivé avec la y-valérolactone, l'acide 4- hydroxyvalérique, l'acide 2-pentenoique, l'acide 3-pentenoique et/ou l'acide 4- pentenoique, sa méthode de préparation et son utilisation dans le domaine de l'hydrotraitement et/ou de l'hydrocraquage. Habituellement, un catalyseur d'hydrotraitement de coupes hydrocarbonées a pour but d'éliminer les composés soufrés ou azotés contenus dans celles-ci afin de mettre par exemple un produit pétrolier aux spécifications requises (teneur en soufre, teneur en aromatiques etc..) pour une application donnée (carburant automobile, essence ou gazole, fioul domestique, carburéacteur). Il peut 1 0 également s'agir de prétraiter cette charge afin d'en éliminer les impuretés ou de l'hydrogéner avant de lui faire subir différents procédés de transformation pour en modifier les propriétés physico-chimiques, tels que par exemple les procédés de reformage, d'hydrocraquage de distillats sous vide, de craquage catalytique, d'hydroconversion de résidus atmosphériques ou sous vide. La composition et 15 l'utilisation des catalyseurs d'hydrotraitement sont particulièrement bien décrites dans l'article de B. S Clausen, H. T. Topsee, et F.E. Massoth, issu de l'ouvrage Catalysis Science and Technology, volume 11 (1996), Springer-Verlag. Le durcissement des normes de pollution automobile dans la communauté européenne (Journal Officiel de l'Union européenne, L76, 22 mars 2003, Directive 20 2003/70/CE, pages L76/10-L76/19) a contraint les raffineurs à réduire très fortement la teneur en soufre dans les carburants diesel et les essences (au maximum 10 parties par million poids (ppm) de soufre au 1er janvier 2009, contre 50 ppm au 1er janvier 2005). Par ailleurs, les raffineurs se trouvent contraints d'utiliser des charges de plus en plus réfractaires aux procédés d'hydrotraitement 25 d'une part parce que les bruts sont de plus en plus lourds et contiennent par conséquent de plus en plus d'impuretés, d'autre part du fait de l'augmentation des procédés de conversion dans les raffineries. En effet, ceux-ci génèrent des coupes plus difficiles à hydrotraiter que les coupes directement issues de la distillation atmosphérique. Par plus difficile à hydrotraiter, on entend 30 habituellement des températures de fonctionnement plus élevées pour atteindre 3035601 2 une même teneur en soufre dans l'effluent, et par voie de conséquence des durées de cycle qui peuvent être réduites. Ces charges nécessitent des catalyseurs possédant des fonctions hydrodésulfurantes et hydrogénantes fortement améliorées par rapport aux catalyseurs traditionnels. 5 En outre, les procédés de conversion comme le craquage catalytique ou l'hydrocraquage utilisent des catalyseurs possédant une fonction acide, ce qui les rend particulièrement sensibles à la présence d'impuretés azotées, et particulièrement de composés azotées basiques. Il est donc nécessaire d'utiliser des catalyseurs de prétraitement de ces charges de façon à enlever ces composés. Les catalyseurs d'hydrotraitement classiques comprennent généralement un support d'oxyde et une phase active à base de métaux des groupes VIB et VIII sous leurs formes oxydes ainsi que du phosphore. La préparation de ces catalyseurs comprend généralement une étape d'imprégnation des métaux et du phosphore sur le support, suivie d'un séchage et d'une calcination permettant d'obtenir la phase active sous leurs formes oxydes. Avant leur utilisation dans une réaction d'hydrotraitement et/ou d'hydrocraquage, ces catalyseurs sont généralement soumis à une sulfuration afin de former l'espèce active. L'ajout d'un composé organique sur les catalyseurs d'hydrotraitement pour améliorer leur activité a été préconisé par l'Homme du métier, notamment pour des catalyseurs qui ont été préparés par imprégnation suivie d'un séchage sans calcination ultérieure. Ces catalyseurs sont souvent appelés «catalyseurs séchés additivés». De nombreux documents décrivent l'utilisation de différentes gammes de 25 composés organiques en tant qu'additifs, tels que des composés organiques contenant de l'azote et/ou des composés organiques contenant de l'oxygène. Une famille de composés maintenant bien connue de la littérature concerne les composés azotés chélatants (EP0181035, EP1043069 et US6540908) avec, à titre d'exemple, l'acide éthylènediaminetétraacétique (EDTA), l'éthylènediamine, la 30 diéthylènetriamine ou l'acide nitrilotriacétique (NTA). 3035601 3 Dans la famille des composés organiques contenant de l'oxygène, l'utilisation de mono, -di- ou polyalcools éventuellement éthérifiés est décrite dans les documents W096/41848, W001/76741, US4012340, US3954673, EP601722, et W02005/035691. L'art antérieur évoque plus rarement des additifs comportant 5 des fonctions ester (EP1046424, W02006/077326). On trouve aussi plusieurs brevets qui revendiquent l'utilisation d'acides carboxyliques (EP1402948, EP0482817). En particulier, dans le document EP0482817, l'acide citrique, mais aussi les acides tartrique, butyrique, hydroxyhexanoïque, malique, gluconique, glycérique, glycolique, hydroxybutyrique 10 ont été décrits. La spécificité réside dans le séchage qui doit être conduit à une température inférieure à 200°C. Le document US2014/0305842 décrit l'utilisation de composés hétérocycliques, contenant de l'oxygène ou de l'azote dans le cycle, tels que des lactames, des oxacycloalcanes ou des lactones. En ce qui concerne les lactones notamment, ce 15 document cite le p-proprio-lactone, le y-butyrolactone et le Ô-valerolactone. Cependant, aucun des documents portant sur les additifs ne décrit l'utilisation de la y-valérolactone, ni même de l'acide 4-hydroxyvalérique ou encore de l'acide 2- pentenoique, de l'acide 3-pentenoique ou de l'acide 4-pentenoique qui peuvent être obtenus directement ou indirectement par hydrolyse de la y-valérolactone. 20 Quels que soient les composés choisis, les modifications induites ne permettent pas toujours d'accroître suffisamment les performances du catalyseur pour faire face aux spécifications concernant les teneurs en soufre et/ou azote des carburants. De plus, il est souvent très compliqué de procéder à leur déploiement industriel tant les méthodes sont complexes à mettre en oeuvre. En conséquence, il ressort comme indispensable, pour les fabricants de catalyseurs, de trouver de nouveaux catalyseurs d'hydrotraitement et/ou d'hydrocraquage à performances améliorées. 3035601 4 Résumé L'invention concerne un catalyseur comprenant un support à base d'alumine ou de silice ou de silice-alumine, au moins un élément du groupe VIII, au moins un élément du groupe VIB et au moins un additif choisi parmi la y-valérolactone, 5 l'acide 4-hydroxyvalérique, l'acide 2-pentenoique, l'acide 3-pentenoique ou l'acide 4-pentenoique. La demanderesse a en effet constaté que l'utilisation d'au moins un additif choisi parmi la y-valérolactone, l'acide 4-hydroxyvalérique, l'acide 2-pentenoique, l'acide 3-pentenoique ou l'acide 4-pentenoique en tant qu'additif(s) organique(s) sur un 10 catalyseur contentant au moins un élément du groupe VIII et au moins un élément du groupe VIB, permettait d'obtenir un catalyseur d'hydrotraitement et/ou d'hydrocraquage montrant des performances catalytiques améliorées. En effet, le catalyseur selon l'invention montre une activité augmentée par rapport aux catalyseurs non additivés et aux catalyseurs séchés additivés connus. 15 Typiquement, grâce à l'augmentation de l'activité, la température nécessaire pour atteindre une teneur en soufre ou azote souhaitée (par exemple 10 ppm de soufre dans le cas d'une charge gazole, en mode ULSD ou Ultra Low Sulfur Diesel selon la terminologie anglo-saxonne) peut être baissée. De même, la stabilité est augmentée, car la durée de cycle est prolongée grâce à la réduction de 20 température nécessaire. Le catalyseur selon la présente invention est en plus facile à préparer du fait d'une solubilité élevée de la y-valérolactone, de l'acide 4-hydroxyvalérique, de l'acide 2- pentenoique, de l'acide 3-pentenoique et de l'acide 4-pentenoique dans l'eau ou tout autre solvant polaire protique. En outre, le catalyseur selon l'invention peut 25 être préparé à partir d'une matière première issue de la biomasse contenant de préférence majoritairement de la y-valérolactone (J-C. Serrano-Ruiz dans Green Chem., 2010, 12, 574-577 ou par W.R.H. Wright et R. Palkovits dans ChemSusChem 2012, 5, 9, 1657-1667) tout en restant à un coût de revient acceptable. 3035601 5 Selon une variante, la teneur en élément du groupe VIB est comprise entre 5 et 40 % poids exprimé en oxyde de métal du groupe VIB par rapport au poids total du catalyseur, la teneur en élément du groupe VIII est comprise entre 1 et 10 % poids exprimé en oxyde de métal du groupe VIII par rapport au poids total du catalyseur. 5 Selon une variante, le rapport molaire élément du groupe VIII sur élément du groupe VIB dans le catalyseur est compris entre 0,1 et 0,8. Selon une variante, le catalyseur contient en outre du phosphore, la teneur en phosphore étant comprise entre 0,1 et 20 % poids exprimée en P205 par rapport au poids total du catalyseur et le rapport phosphore sur l'élément du groupe VIB 10 dans le catalyseur est supérieur ou égal à 0,05. Selon une variante, la teneur totale en additif(s) choisi parmi la y-valérolactone, l'acide 4-hydroxyvalérique, l'acide 2-pentenoique, l'acide 3-pentenoique ou l'acide 4-pentenoique est comprise entre 1 et 35 % poids par rapport au poids total du catalyseur. 15 Selon une variante, le catalyseur contient en outre un composé organique autre que l'additif choisi parmi la y-valérolactone, l'acide 4-hydroxyvalérique, l'acide 2- pentenoique, l'acide 3-pentenoique ou l'acide 4-pentenoique, ledit composé organique contenant de l'oxygène et/ou de l'azote et/ou du soufre. Selon cette variante, le composé organique est de préférence choisi parmi un composé 20 comportant une ou plusieurs fonctions chimiques choisies parmi une fonction carboxylique, alcool, thiol, thioéther, sulfone, sulfoxyde, éther, aldéhyde, cétone, ester, carbonate, amine, nitrile, imide, oxime, urée et amide. De préférence, il est choisi parmi le triéthylèneglycol, le diéthylèneglycol, l'acide éthylènediaminetétraacétique (EDTA), l'acide maléique, l'acide citrique, le diméthylformamide, la bicine, 25 ou la tricine. Selon une variante, le support contient de 0,1 à 50% poids de zéolithe. Selon une variante, le catalyseur est au moins partiellement sulfuré. L'invention concerne également le procédé de préparation dudit catalyseur comprenant les étapes suivantes : 3035601 6 a) on met en contact au moins un composant d'un élément du groupe VIB, au moins un composant d'un élément du groupe VIII, au moins un additif choisi parmi la y-valérolactone, l'acide 4-hydroxyvalérique, l'acide 2-pentenoique, l'acide 3-pentenoique ou l'acide 4-pentenoique et éventuellement du 5 phosphore avec un support à base d'alumine ou de silice ou de silice- alumine, ou on met en contact un catalyseur régénéré contenant un support à base d'alumine ou de silice ou de silice-alumine, au moins un composant d'un élément du groupe VIB, au moins un composant d'un élément du groupe VIII et éventuellement du phosphore avec au moins un additif choisi 10 parmi la y-valérolactone, l'acide 4-hydroxyvalérique, l'acide 2-pentenoique, l'acide 3-pentenoique ou l'acide 4-pentenoique, de manière à obtenir un précurseur de catalyseur, b) on sèche ledit précurseur de catalyseur issu de l'étape a) à une température inférieure à 200°C, sans le calciner utérieurement. 15 Selon une variante, l'étape a) est l'étape suivante : a') on imprègne un support à base d'alumine ou de silice ou de silice-alumine par au moins une solution contenant au moins un élément du groupe VIB, au moins un élément du groupe VIII, au moins un additif choisi parmi la yvalérolactone, l'acide 4-hydroxyvalérique, l'acide 2-pentenoique, l'acide 3- 20 pentenoique ou l'acide 4-pentenoique et éventuellement du phosphore de manière à obtenir un précurseur de catalyseur. Selon une autre variante, l'étape a) comprend les étapes suivantes : a1) on imprègne un support à base d'alumine ou de silice ou de silice-alumine par au moins une solution contenant au moins un élément du 25 groupe VIB, au moins un élément du groupe VIII et éventuellement du phosphore pour obtenir un support imprégné, a2) on sèche le support imprégné obtenu à l'étape a1) à une température inférieure à 200°C pour obtenir un support imprégné séché, et optionnellement on calcine le support imprégné séché pour obtenir un support imprégné calciné, 3035601 7 a3) on imprègne le support imprégné séché et éventuellement calciné obtenu à l'étape a2) par une solution d'imprégnation comprenant au moins un additif choisi parmi la y-valérolactone, l'acide 4- hydroxyvalérique, l'acide 2-pentenoique, l'acide 3-pentenoique ou 5 l'acide 4-pentenoique de manière à obtenir un précurseur de catalyseur, a4) optionnellement, on laisse maturer le précurseur de catalyseur obtenu à l'étape a3). Selon une autre variante, l'étape a) comprend les étapes suivantes : 10 al ') on prépare un support comprenant au moins au moins un additif choisi parmi la y-valérolactone, l'acide 4-hydroxyvalérique, l'acide 2- pentenoique, l'acide 3-pentenoique ou l'acide 4-pentenoique et éventuellement au moins une partie du phosphore, a2') on imprègne le support obtenu à l'étape al ') par une solution 15 d'imprégnation comprenant au moins un élément du groupe VIB, au moins un élément du groupe VIII et éventuellement du phosphore de manière à obtenir un précurseur de catalyseur, a3') optionnellement, on laisse maturer le précurseur de catalyseur obtenu à l'étape a2'). 20 Selon une autre variante, l'étape a) comprend les étapes suivantes : al ") on met en contact par co-imprégnation une solution contant au moins un élément du groupe VIB, au moins un élément du groupe VIII, au moins un composé organique contenant de l'oxygène et/ou de l'azote et/ou du soufre, et éventuellement du phosphore avec un support à 25 base d'alumine ou de silice ou de silice-alumine de manière à obtenir un support imprégné, a2") on sèche le support imprégné issu de l'étape al ") à une température inférieure à 200°C, sans le calciner ultérieurement pour obtenir un support imprégné séché, 30 a3") on met en contact le support imprégné séché issu de l'étape a2") avec une solution d'un composé organique contenant de l'oxygène et/ou de 3035601 8 l'azote et/ou du soufre identique ou différent de celui utilisé dans l'étape al ") de manière à obtenir un précurseur de catalyseur, a4") optionnellement, on laisse maturer le précurseur de catalyseur obtenu à l'étape a3"), 5 et au moins un des composés organiques de l'étape al ") ou de l'étape a3") est choisi parmi la y-valérolactone, l'acide 4-hydroxyvalérique, l'acide 2- pentenoique, l'acide 3-pentenoique ou l'acide 4-pentenoique. Selon une variante, lorsqu'on souhaite préparer le catalyseur selon l'invention à partir d'un catalyseur régénéré, l'étape a) du procédé de préparation comprend les 10 étapes suivantes : al "') on imprègne un catalyseur régénéré contenant un support à base d'alumine ou de silice ou de silice-alumine, au moins un composant d'un élément du groupe VIB, au moins un composant d'un élément du groupe VIII et éventuellement du phosphore par une solution d'imprégnation 15 comprenant au moins un additif choisi parmi la y-valérolactone, l'acide 4- hydroxyvalérique, l'acide 2-pentenoique, l'acide 3-pentenoique ou l'acide 4- pentenoique de manière à obtenir un précurseur de catalyseur, a2") optionnellement, on laisse maturer le précurseur de catalyseur obtenu à l'étape al "'). 20 Selon une variante, le rapport molaire total du ou des additif(s) choisi(s) parmi la yvalérolactone, l'acide 4-hydroxyvalérique, l'acide 2-pentenoique, l'acide 3- pentenoique ou l'acide 4-pentenoique par élément(s) du groupe VIII est compris entre 0,1 et 5,0 mol/mol. L'invention concerne également l'utilisation du catalyseur selon l'invention ou 25 préparé selon le procédé de préparation selon l'invention dans un procédé d'hydrotraitement et/ou d'hydrocraquage de coupes hydrocarbonées. Dans la suite, les groupes d'éléments chimiques sont donnés selon la classification CAS (CRC Handbook of Chemistry and Physics, éditeur CRC press, rédacteur en chef D.R. Lide, 81ème édition, 2000-2001). Par exemple, le groupe 3035601 9 VIII selon la classification CAS correspond aux métaux des colonnes 8, 9 et 10 selon la nouvelle classification IUPAC. On entend par hydrotraitement des réactions englobant notamment l'hydrodésulfuration (HDS), l'hydrodéazotation (HDN) et l'hydrogénation des 5 aromatiques (HDA). Description détaillée de l'invention Catalyseur Le catalyseur selon l'invention est un catalyseur additivé avec au moins un additif 10 choisi parmi la y-valérolactone, l'acide 4-hydroxyvalérique, l'acide 2-pentenoique, l'acide 3-pentenoique ou l'acide 4-pentenoique. Plus particulièrement, le catalyseur selon l'invention comprend un support à base d'alumine ou de silice ou de silice-alumine, au moins un élément du groupe VIII, au moins un élément du groupe VIB et au moins un additif choisi parmi la y-valérolactone, l'acide 4- 15 hydroxyvalérique, l'acide 2-pentenoique, l'acide 3-pentenoique ou l'acide 4- pentenoique. Le catalyseur selon l'invention peut être un catalyseur frais, c'est-à-dire un catalyseur qui n'a pas été utilisé comme catalyseur auparavant dans une unité catalytique et notamment en hydrotraitement et/ou hydrocraquage. 20 Le catalyseur selon l'invention peut aussi être un catalyseur réjuvéné. On entend par un catalyseur réjuvéné un catalyseur qui a été utilisé en tant que catalyseur dans une unité catalytique et notamment en hydrotraitement et/ou hydrocraquage et qui a été soumis à au moins une étape de calcination afin de brûler le coke (régénération). Ce catalyseur régénéré est ensuite additivé au moins à un additif 25 choisi parmi la y-valérolactone, l'acide 4-hydroxyvalérique, l'acide 2-pentenoique, l'acide 3-pentenoique ou l'acide 4-pentenoique pour obtenir le catalyseur réjuvéné. Ce catalyseur réjuvéné peut contenir un ou plusieurs autre(s) additif(s) organique(s) qui peuvent être ajoutés avant, après ou en même temps que le ou 3035601 10 les additifs choisi(s) parmi la y-valérolactone, l'acide 4-hydroxyvalérique l'acide 2- pentenoique, l'acide 3-pentenoique ou l'acide 4-pentenoique. La fonction hydrogénante dudit catalyseur, aussi appelée phase active, est assurée par au moins un élément du groupe VIB et par au moins un élément du 5 groupe VIII. Les éléments du groupe VIB préférés sont le molybdène et le tungstène. Les éléments du groupe VIII préférés sont des éléments non nobles et en particulier le cobalt et le nickel. Avantageusement, la fonction hydrogénante est choisie dans le groupe formé par les combinaisons des éléments cobalt-molybdène, nickel- 1 o molybdène, nickel-tungstène ou nickel-cobalt-molybdène, ou nickel-molybdènetungstène. Dans le cas où une activité importante en hydrodésulfuration, ou en hydrodéazotation et en hydrogénation des aromatiques est souhaitée, la fonction hydrogénante est avantageusement assurée par l'association de nickel et de 15 molybdène; une association de nickel et de tungstène en présence de molybdène peut également être avantageuse. Dans le cas des charges de type distillats sous vide ou plus lourdes, des combinaisons de type cobalt-nickel-molybdène peuvent être avantageusement utilisées. La teneur totale en éléments du groupe VIB et du groupe VIII est 20 avantageusement supérieure à 6 % poids exprimé en oxyde par rapport au poids total du catalyseur. La teneur en élément du groupe VIB est comprise entre 5 et 40 % poids, de préférence entre 8 et 35 % poids, et de manière plus préférée entre 10 et 30 % poids exprimé en oxyde de métal du groupe VIB par rapport au poids total du 25 catalyseur. La teneur en élément du groupe VIII est comprise entre 1 et 10 % poids, de préférence entre 1,5 et 9 % poids, et de manière plus préférée entre 2 et 8 % poids exprimé en oxyde de métal du groupe VIII par rapport au poids total du catalyseur. 3035601 11 Le rapport molaire élément du groupe VIII sur élément du groupe VIB dans le catalyseur est préférentiellement compris entre 0,1 et 0,8, de préférence compris entre 0,15 et 0,6 et de manière encore plus préférée compris entre 0,2 et 0,5. Le catalyseur selon l'invention comprend avantageusement également du 5 phosphore en tant que dopant. Le dopant est un élément ajouté qui en lui-même ne présente aucun caractère catalytique mais qui accroit l'activité catalytique de la phase active. La teneur en phosphore dans ledit catalyseur est de préférence comprise entre 0,1 et 20 % poids exprimé en P205, de préférence entre 0,2 et 15 % poids exprimé 10 en P205, et de manière très préférée entre 0,3 et 10 % poids exprimé en P205. Le rapport molaire phosphore sur l'élément du groupe VIB dans le catalyseur est supérieur ou égal à 0,05, de préférence supérieur ou égal à 0,07, de préférence compris entre 0,08 et 1, de préférence compris entre 0,08 et 0,7 et de manière très préférée compris entre 0,08 et 0,5. 15 Le catalyseur selon l'invention peut avantageusement contenir en outre au moins un dopant choisi parmi le bore, le fluor et un mélange de bore et de fluor. Lorsque le catalyseur contient du bore, la teneur en bore est de préférence comprise entre 0,1 et 10 % poids exprimé en oxyde de bore, de préférence entre 0,2 et 7 % poids, et de manière très préférée comprise entre 0,2 et 5 % poids. 20 Lorsque le catalyseur contient du fluor, la teneur en fluor est de préférence comprise entre 0,1 et 10 % poids exprimé en fluor, de préférence entre 0,2 et 7 % poids, et de manière très préférée comprise entre 0,2 et 5 % poids. Lorsque le catalyseur contient du bore et du fluor, la teneur totale en bore et en fluor est de préférence comprise entre 0,1 et 10 % poids exprimé en oxyde de 25 bore et en fluor, de préférence entre 0,2 et 7 % poids, et de manière très préférée comprise entre 0,2 et 5 % poids. Le catalyseur selon l'invention comprend un support à base d'alumine ou de silice ou de silice-alumine. 3035601 12 Lorsque le support dudit catalyseur est à base d'alumine, il contient plus de 50 % d'alumine et, de façon générale, il contient uniquement de l'alumine ou de la silice-alumine telle que définie ci-dessous. De préférence, le support comprend de l'alumine, et de préférence de l'alumine 5 extrudée. De préférence, l'alumine est l'alumine gamma. Le support d'alumine présente avantageusement un volume poreux total compris entre 0,1 et 1,5 cm3.g-1, de préférence entre 0,4 et 1,1 cm3.g-1. Le volume poreux total est mesuré par porosimétrie au mercure selon la norme ASTM D4284 avec un angle de mouillage de 140°, telle que décrite dais l'ouvrage Rouquerol F.; 10 Rouquerol J.; Singh K. « Adsorption by Powders & Porous Solids: Principle, methodology and applications », Academic Press, 1999, par exemple au moyen d'un appareil modèle Autopore III TM de la marque MicromériticsTM. La surface spécifique du support d'alumine est avantageusement comprise entre 5 et 400 m2.g-1, de préférence entre 10 et 350 m2.g-1, de manière plus préférée entre 15 40 et 350 m2.e. La surface spécifique est déterminée dans la présente invention par la méthode B.E.T selon la norme ASTM D3663, méthode décrite dans le même ouvrage cité ci-dessus. Dans un autre cas préféré, le support dudit catalyseur est une silice-alumine contenant au moins 50 % poids d'alumine. La teneur en silice dans le support est 20 d'au plus 50% poids, le plus souvent inférieure ou égale à 45% poids, de préférence inférieure ou égale à 40% poids. Les sources de silicium sont bien connues de l'homme du métier. On peut citer à titre d'exemple l'acide silicique, la silice sous forme de poudre ou sous forme colloïdale (sol de silice), le tétraéthylorthosilicate Si(OEt)4. 25 Lorsque le support dudit catalyseur est à base de silice, il contient plus de 50 % poids de silice et, de façon générale, il contient uniquement de la silice. Selon une variante particulièrement préférée, le support est constitué d'alumine, de silice ou de silice-alumine. 3035601 13 Le support peut aussi avantageusement contenir en outre de 0,1 à 50% poids de zéolithe. Dans ce cas, toutes les sources de zéolithe et toutes les méthodes de préparations associées connues de l'Homme du métier peuvent être incorporées. De préférence, la zéolithe est choisie parmi le groupe FAU, BEA, ISV, IWR, IWW, 5 MEI, UWY et de manière préférée, la zéolithe est choisie parmi le groupe FAU et BEA, telle que la zéolite Y et/ou bêta. Dans certains cas particulier, le support peut contenir aussi au moins une partie de(s) métal (métaux) VIB et VIII, et/ou au moins une partie de(s) dopant(s) dont le phosphore et/ou au moins une partie de(s) composé(s) organique(s) contenant de 10 l'oxygène (au moins un additif choisi parmi la y-valérolactone, l'acide 4hydroxyvalérique, l'acide 2-pentenoique, l'acide 3-pentenoique ou l'acide 4- pentenoique ou un autre additif contenant de l'oxygène) et/ou de l'azote et/ou du soufre qui ont été introduits en-dehors des imprégnations (introduits par exemple lors de la préparation du support). 15 Le support se présente avantageusement sous forme de billes, d'extrudés, de pastilles, ou d'agglomérats irréguliers et non sphériques dont la forme spécifique peut résulter d'une étape de concassage. Le catalyseur selon l'invention comprend également au moins un additif choisi parmi la y-valérolactone, l'acide 4-hydroxyvalérique, l'acide 2-pentenoique, l'acide 20 3-pentenoique ou l'acide 4-pentenoique. La y-valérolactone, l'acide 4hydroxyvalérique et les acides 2-pentenoique, 3-pentenoique et 4-pentenoique répondent respectivement aux formules suivantes (a), (b), (c), (d) et (e) décrites ci-après : (a) (b) o 0 HO OH (c) HOW 3035601 14 o o (d) HOW (e) HO L'acide 2-pentenoique et l'acide 3-pentenoique peuvent être sous la forme de l'isomère E ou Z ou un mélange des deux isomères. La présence d'au moins un additif choisi parmi la y-valérolactone, l'acide 45 hydroxyvalérique, l'acide 2-pentenoique, l'acide 3-pentenoique ou l'acide 4pentenoique sur le catalyseur permet d'observer une activité augmentée par rapport aux catalyseurs non additivés et aux catalyseurs séchés additivés connus. Sans être lié par une quelconque théorie, on notera que l'acide 4-hydroxyvalérique ou encore l'acide 2-pentenoique, l'acide 3-pentenoique ou l'acide 4-pentenoique 10 peuvent être obtenus directement ou indirectement par hydrolyse de la yvalérolactone. En effet, la y-valérolactone peut générer par hydrolyse l'acide 4hydroxyvalérique comme suggéré par les travaux de Raghunath V. Chaudhari dans Top Catal (2012) 55:439-445 ou par William N. Fishbein et Samuel P. Bessman dans The Journal of Biological Chemistry, Vol. 241, No. 21, Issue of 15 November 10, pp. 4842-4847,1966. Ce dernier peut ensuite être déshydraté dans un milieu acide (Langmuir, 2010,26 (21), pp 16291-16298 par J. Q. Bond , D. M. Alonso , R. M. West, et J. A. Dumesic) conduisant à un mélange entre l'acide 2- pentènoique, l'acide 3-pentènoique et/ou l'acide 4-pentènoique. Selon une variante, la présence d'au moins un additif choisi parmi la y20 valérolactone, l'acide 4-hydroxyvalérique, l'acide 2-pentenoique, l'acide 3pentenoique et/ou l'acide 4-pentenoique sur le catalyseur peut être due à l'ajout en tant que tel du ou des additif(s), seuls ou en mélange. Selon un autre variante, la présence d'au moins un additif choisi parmi l'acide 4hydroxyvalérique, l'acide 2-pentenoique, l'acide 3-pentenoique et/ou l'acide 425 pentenoique sur le catalyseur peut être due à l'hydrolyse de la y-valérolactone 3035601 15 contenue dans la solution d'imprégnation ajoutée audit précurseur catalytique ou support et éventuellement à une étape consécutive de déshydratation. La teneur totale en additif(s) choisi(s) parmi la y-valérolactone, l'acide 4- hydroxyvalérique, l'acide 2-pentenoique, l'acide 3-pentenoique et/ou l'acide 45 pentenoique sur le catalyseur selon l'invention est comprise entre 1 et 35 % poids, de préférence entre 2 et 30 % poids, et de manière plus préférée entre 3 et 25 % poids par rapport au poids total du catalyseur. Lors de la préparation du catalyseur, la ou les étapes de séchage consécutive(s) à l'introduction du ou des additif(s) est (sont) réalisée(s) à une température inférieure à 200°C de manière à 10 conserver de préférence au moins 30 %, de préférence au moins 50 %, et de manière très préférée au moins 70 % de la quantité d'additif(s) introduit(s) calculée sur la base du carbone restant sur le catalyseur. Le catalyseur selon l'invention peut comprendre en plus du ou des additif(s) choisi(s) parmi la y-valérolactone, l'acide 4-hydroxyvalérique, l'acide 2- 15 pentenoique, l'acide 3-pentenoique et/ou l'acide 4-pentenoique un autre composé organique ou un groupe de composés organiques connus pour leur rôle d'additifs. La fonction des additifs est d'augmenter l'activité catalytique par rapport aux catalyseurs non additivés. Par la suite dans le texte, on entendra par « lesdits additifs » au moins un additif 20 choisi parmi la y-valérolactone, l'acide 4-hydroxyvalérique, l'acide 2-pentenoique, l'acide 3-pentenoique ou l'acide 4-pentenoique. Plus particulièrement, le catalyseur selon l'invention peut en outre comprendre un ou plusieurs composés organiques contenant de l'oxygène autres que lesdits additifs et/ou un ou plusieurs composés organiques contenant de l'azote et/ou un 25 ou plusieurs composés organiques contenant du soufre. De préférence, le catalyseur selon l'invention peut en outre comprendre un ou plusieurs composés organiques contenant de l'oxygène autres que lesdits additifs, et/ou un ou plusieurs composés organiques contenant de l'azote. De préférence, le composé 3035601 16 organique contient au moins 2 atomes de carbone et au moins un atome d'oxygène et/ou d'azote. Généralement, le composé organique est choisi parmi un composé comportant une ou plusieurs fonctions chimiques choisies parmi une fonction carboxylique, 5 alcool, thiol, thioéther, sulfone, sulfoxyde, éther, aldéhyde, cétone, ester, carbonate, amine, nitrile, imide, oxime, urée et amide. De préférence, le composé organique est choisi parmi un composé comportant deux fonctions alcools et/ou deux fonctions carboxyliques et/ou deux fonctions esters et/ou au moins une fonction amide. 10 Le composé organique contenant de l'oxygène peut être l'un ou plusieurs choisis parmi les composés comportant une ou plusieurs fonctions chimiques choisies parmi une fonction carboxylique, alcool, éther, aldéhyde, cétone, ester ou carbonate. A titre d'exemple, le composé organique contenant de l'oxygène peut être l'un ou plusieurs choisis dans le groupe constitué par l'éthylèneglycol, le 15 diéthylèneglycol, le triéthylèneglycol, un polyéthylèneglycol (avec un poids moléculaire compris entre 200 et 1500 g/mol), le propylèneglycol, le 2- butoxyéthanol, 2-(2-butoxyéthoxy)éthanol, 2-(2-méthoxyéthoxy)éthanol, le triéthylèneglycoldiméthyléther, le glycérol, l'acétophénone, la 2,4-pentanedione, la pentanone, l'acide acétique, l'acide maléique, l'acide malique, l'acide malonique, 20 l'acide malique, l'acide oxalique, l'acide gluconique, l'acide tartrique, l'acide citrique, l'acide y-cétovalérique, un succinate de dialkyle Cl -C4, l'acétoacétate de méthyle, une lactone, le dibenzofurane, un éther couronne, l'acide orthophtalique, le glucose et le carbonate de propylène. Le composé organique contenant de l'azote peut être l'un ou plusieurs choisis 25 parmi les composés comportant une ou plusieurs fonctions chimiques choisies parmi une fonction amine ou nitrile. A titre d'exemple, le composé organique contenant de l'azote peut être l'un ou plusieurs choisis dans le groupe constitué par l'éthylènediamine, la diéthylènetriamine, l'hexaméthylènediamine, la triéthylènetétramine, la tétraéthylènepentamine, la pentaéthylènehexamine, 30 l'acétonitrile, l'octylamine, la guanidine ou un carbazole. 3035601 17 Le composé organique contenant de l'oxygène et de l'azote peut être l'un ou plusieurs choisis parmi les composés comportant une ou plusieurs fonctions chimiques choisies parmi une fonction acide carboxylique, alcool, éther, aldéhyde, cétone, ester, carbonate, amine, nitrile, imide, amide, urée ou oxime. A titre 5 d'exemple, le composé organique contenant de l'oxygène et de l'azote peut être l'un ou plusieurs choisis dans le groupe constitué par l'acide 1,2- cyclohexanediaminetétraacétique, la monoéthanolamine (MEA), la Nméthylpyrrolidone, le diméthylformamide, l'acide éthylènediaminetétraacétique (EDTA), l'alanine, la glycine, l'acide nitrilotriacétique (NTA), l'acide N-(2- 1 0 hydroxyéthyl)éthylènediamine-N,N',N'-triacétique (HEDTA), l'acide diéthylènetriaminepentaacétique (DTPA), la tétraméthylurée, l'acide glutamique, le diméthylglyoxime, la bicine ou la tricine, ou encore un lactame. Le composé organique contenant du soufre peut être l'un ou plusieurs choisis parmi les composés comportant une ou plusieurs fonctions chimiques choisies 15 parmi une fonction thiol, thioéther, sulfone ou sulfoxyde. A titre d'exemple, le composé organique contenant du soufre peut être l'un ou plusieurs choisis dans le groupe constitué par l'acide thioglycolique, l'acide 2-hydroxy-4- méthylthiobutanoïque, un dérivé sulfoné d'un benzothiophène ou un dérivé sulfoxydé d'un benzothiophène. 20 De préférence, le composé organique contient de l'oxygène, de manière préférée il est choisi parmi le triéthylèneglycol, le diéthylèneglycol, l'acide éthylènediaminetétraacétique (EDTA), l'acide maléique, l'acide citrique, le diméthylformamide, la bicine, ou la tricine. Lorsqu'il(s) est/sont présent, la teneur totale en composé(s) organique(s) à 25 fonction additif(s) (autre que lesdits additifs) contenant de l'oxygène et/ou de l'azote et/ou du soufre sur le catalyseur selon l'invention est comprise entre 1 et 30 % poids, de préférence entre 1,5 et 25% poids, et de manière plus préférée entre 2 et 20 % poids par rapport au poids total du catalyseur. 3035601 18 Procédé de préparation Le catalyseur selon l'invention peut être préparé selon tout mode de préparation d'un catalyseur supporté additivé par un composé organique connu de l'homme de l'art. 5 Le catalyseur selon l'invention peut être préparé selon un procédé de préparation comprenant les étapes suivantes : a) on met en contact au moins un composant d'un élément du groupe VIB, au moins un composant d'un élément du groupe VIII, au moins un additif choisi parmi la y-valérolactone, l'acide 4-hydroxyvalérique, l'acide 2-pentenoique, 10 l'acide 3-pentenoique ou l'acide 4-pentenoique et éventuellement du phosphore avec un support à base d'alumine ou de silice ou de silice-alumine, ou on met en contact un catalyseur régénéré contenant un support à base d'alumine ou de silice ou de silice-alumine, au moins un composant d'un élément du groupe VIB, au moins un composant d'un élément du 15 groupe VIII et éventuellement du phosphore avec au moins un additif choisi parmi la y-valérolactone, l'acide 4-hydroxyvalérique, l'acide 2-pentenoique, l'acide 3-pentenoique ou l'acide 4-pentenoique, de manière à obtenir un précurseur de catalyseur, b) on sèche ledit précurseur de catalyseur issu de l'étape a) à une 20 température inférieure à 200°C, sans le calciner utérieurement. On décrira d'abord le procédé de préparation d'un catalyseur frais, puis par la suite le procédé de préparation d'un catalyseur réjuvéné. Procédé de préparation d'un catalyseur frais L'étape a) de mise en contact comporte plusieurs modes de mise en oeuvre qui se 25 distinguent notamment par le moment de l'introduction de l'additif choisi parmi la y-valérolactone, l'acide 4-hydroxyvalérique, l'acide 2-pentenoique, l'acide 3- pentenoique ou l'acide 4-pentenoique qui peut être effectuée soit en même temps que l'imprégnation des métaux (co-imprégnation), soit après l'imprégnation des métaux (post-imprégnation), ou enfin avant l'imprégnation des métaux (pré- 30 imprégnation). De plus, l'étape de mise en contact peut combiner au moins deux 3035601 19 modes de mise en oeuvre, par exemple la co-imprégnation et la post-imprégnation. Ces différents modes de mise en oeuvre seront décrits par la suite. Chaque mode, pris seul ou en combinaison, peut se dérouler en une ou plusieurs étapes. 5 II est important de souligner que le catalyseur selon l'invention lors de son procédé de préparation ne subit pas de calcination après l'introduction du ou des additifs choisi(s) parmi la y-valérolactone, l'acide 4-hydroxyvalérique, l'acide 2- pentenoique, l'acide 3-pentenoique ou l'acide 4-pentenoique ou de tout autre composé organique contenant de l'oxygène et/ou de l'azote et/ou du soufre afin 10 de préserver au moins en partie du ou des additifs choisi(s) parmi la yvalérolactone, l'acide 4-hydroxyvalérique, l'acide 2-pentenoique, l'acide 3- pentenoique ou l'acide 4-pentenoique ou tout autre composé organique dans le catalyseur. On entend ici par calcination un traitement thermique sous un gaz contenant de l'air ou de l'oxygène à une température supérieure ou égale à 15 200°C. Cependant, le précurseur de catalyseur peut subir une étape de calcination avant l'introduction d'au moins un additif choisi parmi la y-valérolactone, l'acide 4- hydroxyvalérique, l'acide 2-pentenoique, l'acide 3-pentenoique ou l'acide 4- pentenoique ou de tout autre composé organique contenant de l'oxygène et/ou de 20 l'azote et/ou du soufre, notamment après l'imprégnation des éléments du groupe VIB et VIII (post-imprégnation) éventuellement en présence du phosphore et/ou d'un autre dopant ou lors d'une régénération d'un catalyseur déjà utilisé. La fonction hydrogénante comprenant les éléments du groupe VIB et du groupe VIII du catalyseur selon l'invention, aussi appelée phase active, se trouve alors sous 25 une forme oxyde. Selon une autre variante, le précurseur de catalyseur ne subit pas d'étape de calcination après l'imprégnation des éléments du groupe VIB et VIII (post-imprégnation), il est simplement séché. La fonction hydrogénante comprenant les éléments du groupe VIB et du groupe VIII du catalyseur selon l'invention, aussi 30 appelée phase active, ne se trouve alors pas sous une forme oxyde. 3035601 20 Quel que soit le mode de mise en oeuvre, l'étape a) de mise en contact comporte généralement au moins une étape d'imprégnation, de préférence une étape d'imprégnation à sec, dans laquelle on imprègne le support par une solution d'imprégnation comprenant au moins un élément du groupe VIB, au moins un 5 élément du groupe VIII, et éventuellement du phosphore. Dans le cas de la coimprégnation décrite ci-dessous en détail, cette solution d'imprégnation comprend en outre au moins un additif choisi parmi la y-valérolactone, l'acide 4- hydroxyvalérique, l'acide 2-pentenoique, l'acide 3-pentenoique ou l'acide 4- pentenoique. Les éléments du groupe VIB et du groupe VIII sont généralement 10 introduits par imprégnation, préférentiellement par imprégnation à sec ou par imprégnation en excès de solution. De préférence, la totalité des éléments du groupe VIB et du groupe VIII est introduite par imprégnation, de préférence par imprégnation à sec et ceci quel que soit le mode de mise en oeuvre. Les éléments du groupe VIB et du groupe VIII peuvent également être introduits 15 en partie lors de la mise en forme dudit support au moment du malaxage avec au moins un gel d'alumine choisi comme matrice, le reste des éléments hydrogénants étant alors introduit ultérieurement par imprégnation. De manière préférée, lorsque les éléments du groupe VIB et du groupe VIII sont introduits pour partie au moment du malaxage, la proportion d'élément du groupe VIB introduite au cours 20 de cette étape est inférieure à 5 % poids de la quantité totale d'élément du groupe VIB introduite sur le catalyseur final. De manière préférée, l'élément du groupe VIB est introduit en même temps que l'élément du groupe VIII, quel que soit le mode d'introduction. Les précurseurs de molybdène qui peuvent être utilisés sont bien connus de 25 l'homme du métier. Par exemple, parmi les sources de molybdène, on peut utiliser les oxydes et hydroxydes, les acides molybdiques et leurs sels en particulier les sels d'ammonium tels que le molybdate d'ammonium, l'heptamolybdate d'ammonium, l'acide phosphomolybdique (H3PMo12040) et leurs sels, et éventuellement l'acide silicomolybdique (H4SiMo12040) et ses sels. Les sources de 30 molybdène peuvent également être des hétéropolycomposés de type Keggin, 3035601 21 Keggin lacunaire, Keggin substitué, Dawson, Anderson, Strandberg, par exemple. On utilise de préférence le trioxyde de molybdène et les hétéropolyanions de type Strandberg, Keggin, Keggin lacunaire ou Keggin substitué. Les précurseurs de tungstène qui peuvent être utilisés sont également bien 5 connus de l'homme du métier. Par exemple, parmi les sources de tungstène, on peut utiliser les oxydes et hydroxydes, les acides tungstiques et leurs sels en particulier les sels d'ammonium tels que le tungstate d'ammonium, le métatungstate d'ammonium, l'acide phosphotungstique et leurs sels, et éventuellement l'acide silicotungstique (H4SiW12O40) et ses sels. Les sources de 10 tungstène peuvent également être des hétéropolycomposés de type Keggin, Keggin lacunaire, Keggin substitué, Dawson, par exemple. On utilise de préférence les oxydes et les sels d'ammonium tel que le métatungstate d'ammonium ou les hétéropolyanions de type Keggin, Keggin lacunaire ou Keggin substitué. 15 Les précurseurs des éléments du groupe VIII qui peuvent être utilisées sont avantageusement choisis parmi les oxydes, les hydroxydes, les hydroxycarbonates, les carbonates et les nitrates des éléments du groupe VIII, par exemple, l'hydroxycarbonate de nickel, le carbonate ou l'hydroxyde de cobalt sont utilisés de manière préférée. 20 Le phosphore, lorsqu'il est présent, peut être introduit en totalité ou en partie par imprégnation. De préférence, il est introduit par une imprégnation, de préférence à sec, à l'aide d'une solution contenant les précurseurs des éléments du groupe VIB et du groupe VIII. Ledit phosphore peut être avantageusement introduit seul ou en mélange avec 25 l'un au moins des éléments du groupe VIB et du groupe VIII, et ce au cours de n'importe laquelle des étapes d'imprégnation de la fonction hydrogénante si celle-ci est introduite en plusieurs fois. Ledit phosphore peut aussi être introduit, tout ou partie, lors de l'imprégnation d'au moins un additif choisi parmi la y-valérolactone, l'acide 4-hydroxyvalérique, l'acide 2-pentenoique, l'acide 3-pentenoique ou l'acide 30 4-pentenoique si celui-ci est introduit séparément de la fonction hydrogénante (cas 3035601 22 de la post- et pré-imprégnation décrites ultérieurement) et ceci en présence ou absence d'un composé organique contenant de l'oxygène et/ou de l'azote et/ou du soufre autre que lesdits additifs. Il peut également être introduit dès la synthèse du support, à n'importe quelle étape de la synthèse de celui-ci. Il peut ainsi être 5 introduit avant, pendant ou après le malaxage de la matrice gel d'alumine choisie, telle que par exemple et de préférence l'oxyhydroxyde d'aluminium (boehmite) précurseur de l'alumine. Le précurseur de phosphore préféré est l'acide orthophosphorique H3PO4, mais ses sels et esters comme les phosphates d'ammonium conviennent également. Le 10 phosphore peut également être introduit en même temps que le(s) élément(s) du groupe VIB sous la forme d'hétéropolyanions de Keggin, Keggin lacunaire, Keggin substitué ou de type Strandberg. Le ou les additifs choisi parmi la y-valérolactone, l'acide 4-hydroxyvalérique, l'acide 2-pentenoique, l'acide 3-pentenoique ou l'acide 4-pentenoique est/sont 15 avantageusement introduit(s) dans une solution d'imprégnation qui, selon le mode de préparation, peut être la même solution ou une solution différente de celle contenant les éléments du groupe VIB et VIII, dans une quantité totale correspondant : - à un rapport molaire total du ou des additif(s) choisi(s) parmi la y-valérolactone, 20 l'acide 4-hydroxyvalérique, l'acide 2-pentenoique, l'acide 3-pentenoique ou l'acide 4-pentenoique par élément(s) du groupe VIB du précurseur de catalyseur compris entre 0,2 à 2,0 mol/mol, de préférence compris entre 0,3 à 1,7 mol/mol, de manière préférée compris entre 0,5 et 1,5 mol/mol et de manière très préférée, compris entre 0,8 et 1,2 mol/mol, calculé sur la base des 25 composants introduits dans la ou les solution(s) d'imprégnation, et - à un rapport molaire total du ou des additif(s) choisi(s) parmi la y-valérolactone, l'acide 4-hydroxyvalérique, l'acide 2-pentenoique, l'acide 3-pentenoique ou l'acide 4-pentenoique par élément(s) du groupe VIII du précurseur de catalyseur compris entre 0,1 à 5,0 mol/mol, de préférence compris entre 0,5 à 30 4,0 mol/mol, de manière préférée compris entre 1,0 et 3,0 mol/mol et de 3035601 23 manière très préférée, compris entre 1,5 et 3,0 mol/mol, calculé sur la base des composants introduits dans la ou les solution(s) d'imprégnation. Toute solution d'imprégnation décrite dans la présente invention peut comprendre tout solvant polaire connu de l'homme du métier. Ledit solvant polaire utilisé est 5 avantageusement choisi dans le groupe formé par le méthanol, l'éthanol, l'eau, le phénol, le cyclohexanol, pris seuls ou en mélange. Ledit solvant polaire peut également être avantageusement choisi dans le groupe formé par le carbonate de propylène, le DMSO (diméthylsulfoxyde), la N-méthylpyrrolidone (NMP) ou le sulfolane, pris seul ou en mélange. De manière préférée, on utilise un solvant 10 protique polaire. Une liste des solvants polaires usuels ainsi que leur constante diélectrique peut être trouvée dans le livre « Solvents and Solvent Effects in Organic Chemistry » C. Reichardt, Wiley-VCH, 3eme édition, 2003, pages 472474. De manière très préférée, le solvant utilisé est l'eau ou l'éthanol, et de manière particulièrement préférée, le solvant est l'eau. Dans un mode de 15 réalisation possible, le solvant peut être absent dans la solution d'imprégnation. Lorsque le catalyseur comprend en outre un dopant choisi parmi le bore, le fluor ou un mélange de bore et de fluor, l'introduction de ce(s) dopant(s) peut se faire de la même manière que l'introduction du phosphore à diverses étapes de la préparation et de diverses manières. Ledit dopant peut être avantageusement 20 introduit seul ou en mélange avec l'un au moins des éléments du groupe VIB et du groupe VIII, et ce au cours de n'importe laquelle des étapes d'imprégnation de la fonction hydrogénante si celle-ci est introduite en plusieurs fois. Ledit dopant peut aussi être introduit, tout ou partie, lors de l'imprégnation d'au moins un additif choisi parmi la y-valérolactone, l'acide 4-hydroxyvalérique, l'acide 2-pentenoique, 25 l'acide 3-pentenoique ou l'acide 4-pentenoique si celui-ci est introduit séparément de la fonction hydrogénante (cas de la post- et pré-imprégnation décrites ultérieurement) et ceci en présence ou absence d'un composé organique contenant de l'oxygène et/ou de l'azote et/ou du soufre autre que lesdits additifs. Il peut également être introduit dès la synthèse du support, à n'importe quelle étape 30 de la synthèse de celui-ci. Il peut ainsi être introduit avant, pendant ou après le 3035601 24 malaxage de la matrice gel d'alumine choisie, telle que par exemple et de préférence l'oxyhydroxyde d'aluminium (boehmite) précurseur de l'alumine. Ledit dopant, lorsqu'il y en a un, est avantageusement introduit en mélange avec le(s) précurseur(s) des éléments du groupe VIB et du groupe VIII, en totalité ou en 5 partie sur le support mis en forme par une imprégnation à sec dudit support à l'aide d'une solution, de préférence aqueuse, contenant les précurseurs des métaux, le précurseur de phosphore et le(s) précurseur(s) du (des) dopant(s), (et contenant également au moins un additif choisi parmi la y-valérolactone, l'acide 4- hydroxyvalérique, l'acide 2-pentenoique, l'acide 3-pentenoique ou l'acide 4- 10 pentenoique dans le mode de la co-imprégnation). Les précurseurs de bore peut être l'acide borique, l'acide orthoborique H3B03, le biborate ou le pentaborate d'ammonium, l'oxyde de bore, les esters boriques. Le bore peut être introduit par exemple par une solution d'acide borique dans un mélange eau/alcool ou encore dans un mélange eau/ethanolamine. De préférence 15 le précurseur de bore, si du bore est introduit, est l'acide orthoborique. Les précurseurs de fluor qui peuvent être utilisés sont bien connus de l'homme du métier. Par exemple, les anions fluorures peuvent être introduits sous forme d'acide fluorhydrique ou de ses sels. Ces sels sont formés avec des métaux alcalins, l'ammonium ou un composé organique. Dans ce dernier cas, le sel est 20 avantageusement formé dans le mélange réactionnel par réaction entre le composé organique et l'acide fluorhydrique. Le fluor peut être introduit par exemple par imprégnation d'une solution aqueuse d'acide fluorhydrique, ou de fluorure d'ammonium ou encore de bifluorure d'ammonium. Lorsque le catalyseur comprend en outre un additif supplémentaire (en plus du ou 25 des additif (s) choisi(s) parmi la y-valérolactone, l'acide 4-hydroxyvalérique, l'acide 2-pentenoique, l'acide 3-pentenoique ou l'acide 4-pentenoique) ou un groupe d'additifs supplémentaires choisi parmi un composé organique contenant de l'oxygène et/ou de l'azote et/ou du soufre autre que lesdits additifs, celui-ci peut être introduit dans la solution d'imprégnation de l'étape a). 3035601 25 Le rapport molaire total de composé(s) organique(s) contenant de l'oxygène et/ou de l'azote et/ou du soufre autre que lesdits additifs par élément(s) du groupe VIB sur le catalyseur est compris entre 0,05 à 5 mol/mol, de préférence compris entre 0,1 à 4 mol/mol, de manière préférée compris entre 0,2 et 3 mol/mol, calculé sur la 5 base des composants introduits dans la ou les solution(s) d'imprégnation. Le rapport molaire total de composé(s) organique(s) contenant de l'oxygène et/ou de l'azote et/ou du soufre autre que lesdits additifs par rapport à la somme de la yvalérolactone, de l'acide 4-hydroxyvalérique, de l'acide 2-pentenoique, de l'acide 3-pentenoique et/ou de l'acide 4-pentenoique, est compris entre 0,05 et 6 mol/mol, 10 de préférence compris entre 0,1 et 5 mol/mol, de manière préférée compris entre 0,2 et 4 mol/mol, calculé sur la base des composants introduits dans la ou les solution(s) d'imprégnation. Avantageusement, après chaque étape d'imprégnation, on laisse maturer le support imprégné. La maturation permet à la solution d'imprégnation de se 15 disperser de manière homogène au sein du support. Toute étape de maturation décrite dans la présente invention est avantageusement réalisée à pression atmosphérique, dans une atmosphère saturée en eau et à une température comprise entre 17°C et 50°C, et de préférence à température ambiante. Généralement une durée de maturation 20 comprise entre dix minutes et quarante-huit heures et de préférence comprise entre trente minutes et cinq heures, est suffisante. Des durées plus longues ne sont pas exclues, mais n'apportent pas nécessairement d'amélioration. Conformément à l'étape b) du procédé de préparation selon l'invention, le précurseur de catalyseur obtenu à l'étape a) éventuellement maturé est soumis à 25 une étape de séchage à une température inférieure à 200°C sans étape de calcination ultérieure. Toute étape de séchage postérieure à l'introduction desdits additifs décrite dans la présente invention est effectuée à une température inférieure à 200°C, de 3035601 26 préférence comprise entre 50 et 180°C, de manière géférée entre 70 et 150°C et de manière très préférée entre 75 et 130°C. L'étape de séchage est avantageusement effectuée par toute technique connue de l'Homme du métier. Elle est avantageusement effectuée à pression 5 atmosphérique ou à pression réduite. De manière préférée cette étape est réalisée à pression atmosphérique. Elle est avantageusement effectuée en lit traversé en utilisant de l'air ou tout autre gaz chaud. De manière préférée, lorsque le séchage est effectué en lit fixe, le gaz utilisé est soit l'air, soit un gaz inerte comme l'argon ou l'azote. De manière très préférée le séchage est réalisé en lit traversé en 10 présence d'azote et/ou d'air. De préférence, l'étape de séchage a une durée courte comprise entre 5 minutes et 4 heures, de préférence entre 30 minutes et 4 heures et de manière très préférée entre 1 heure et 3 heures. Le séchage est alors conduit de manière à préférentiellement conserver au moins 30 % du ou des additif(s) choisi(s) parmi la y-valérolactone, l'acide 4-hydroxyvalérique, l'acide 2- 15 pentenoique, l'acide 3-pentenoique ou l'acide 4-pentenoique introduit(s) lors d'une étape d'imprégnation, de préférence cette quantité est supérieure à 50% et de manière encore plus préférée, supérieure à 70%, calculée sur la base du carbone restant sur le catalyseur. Lorsqu'un composé organique contenant de l'oxygène et/ou de l'azote et/ou du soufre autre que lesdits additifs est présent, l'étape de 20 séchage est réalisée de manière à conserver de préférence au moins 30 %, de préférence au moins 50 %, et de manière très préférée au moins 70 % de la quantité introduite calculée sur la base du carbone restant sur le catalyseur. A l'issue de l'étape de séchage b), on obtient un catalyseur séché, qui n'est soumis à aucune étape de calcination ultérieure. 25 Co-imprégnation Selon un premier mode de mise en oeuvre de l'étape a) du procédé de préparation du catalyseur (frais), on procède au dépôt desdits composants des éléments du groupe VIB, du groupe VIII, d'au moins un additif choisi parmi la y-valérolactone, l'acide 4-hydroxyvalérique, l'acide 2-pentenoique, l'acide 3-pentenoique ou l'acide 3035601 27 4-pentenoique et éventuellement du phosphore sur ledit support, par une ou plusieurs étapes de co-imprégnation, c'est-à-dire que lesdits composants des éléments du groupe VIB, du groupe VIII, d'au moins un additif choisi parmi la yvalérolactone, l'acide 4-hydroxyvalérique, l'acide 2-pentenoique, l'acide 3- 5 pentenoique ou l'acide 4-pentenoique et éventuellement du phosphore sont introduits simultanément dans ledit support (« co-imprégnation »). Selon une variante, l'étape a) est l'étape suivante : a') on imprègne un support à base d'alumine ou de silice ou de silice-alumine par au moins une solution contenant au moins un élément du groupe VIB, 10 au moins un élément du groupe VIII, au moins un additif choisi parmi la y- valérolactone, l'acide 4-hydroxyvalérique, l'acide 2-pentenoique, l'acide 3pentenoique ou l'acide 4-pentenoique et éventuellement du phosphore de manière à obtenir un précurseur de catalyseur. La ou les étapes de co-imprégnation est (sont) effectuée(s) préférentiellement par 15 imprégnation à sec ou par imprégnation en excès de solution. Lorsque ce premier mode comprend la mise en oeuvre de plusieurs étapes de co-imprégnation, chaque étape de co-imprégnation est de préférence suivie d'une étape de séchage intermédiaire à une température inférieure à 200°C, avantageusement comprise entre 50 et 180°C, de préférence entre 70 et 150°C, de manière très 20 préférée entre 75 et 130°C et optionnellement une période de maturation a été observée entre l'imprégnation et le séchage. De manière très préférée, lors de la préparation via co-imprégnation, les éléments du groupe VIB et du groupe VIII, au moins un additif choisi parmi la yvalérolactone, l'acide 4-hydroxyvalérique, l'acide 2-pentenoique, l'acide 3- 25 pentenoique ou l'acide 4-pentenoique, éventuellement le phosphore, éventuellement un autre dopant choisi parmi le bore et/ou le fluor et éventuellement un composé organique contenant de l'oxygène et/ou de l'azote et/ou du soufre autre que lesdits additifs sont introduits dans l'étape a) en totalité après la mise en forme dudit support, par une imprégnation à sec dudit support à 30 l'aide d'une solution d'imprégnation aqueuse contenant les précurseurs des 3035601 28 éléments du groupe VIB et du groupe VIII, au moins un additif choisi parmi la yvalérolactone, l'acide 4-hydroxyvalérique, l'acide 2-pentenoique, l'acide 3- pentenoique ou l'acide 4-pentenoique, éventuellement le précurseur de phosphore, éventuellement le précurseur de dopant choisi parmi le bore et/ou le 5 fluor et éventuellement le composé organique contenant de l'oxygène et/ou de l'azote et/ou du soufre autre que lesdits additifs. Post-imprégnation Selon un deuxième mode de mise en oeuvre de l'étape a) du procédé de préparation du catalyseur (frais) selon l'invention, on met en contact au moins un 10 additif choisi parmi la y-valérolactone, l'acide 4-hydroxyvalérique, l'acide 2- pentenoique, l'acide 3-pentenoique ou l'acide 4-pentenoique avec un support imprégné séché et optionnellement calciné comprenant au moins un composant d'un élément du groupe VIB, au moins un composant d'un élément du groupe VIII et éventuellement du phosphore, ledit support étant à base d'alumine ou de silice 15 ou de silice-alumine, de manière à obtenir un précurseur de catalyseur. Ce deuxième mode de mise en oeuvre est une préparation par « post-imprégnation » d'au moins un additif choisi parmi la y-valérolactone, l'acide 4- hydroxyvalérique, l'acide 2-pentenoique, l'acide 3-pentenoique ou l'acide 4- pentenoique. Celle-ci est réalisée par exemple par imprégnation à sec. 20 Selon ce second mode de mise en oeuvre, la mise en contact selon l'étape a) comprend les étapes successives suivantes qui vont être détaillées par la suite : a1) on imprègne un support à base d'alumine ou de silice ou de silice-alumine par au moins une solution contenant au moins un élément du groupe VIB, au moins un élément du groupe VIII et éventuellement du 25 phosphore pour obtenir un support imprégné, a2) on sèche le support imprégné obtenu à l'étape a1) à une température inférieure à 200°C pour obtenir un support imprégné séché, et optionnellement on calcine le support imprégné séché pour obtenir un support imprégné calciné, 3035601 29 a3) on imprègne le support imprégné séché et éventuellement calciné obtenu à l'étape a2) par une solution d'imprégnation comprenant au moins un additif choisi parmi la y-valérolactone, l'acide 4- hydroxyvalérique, l'acide 2-pentenoique, l'acide 3-pentenoique ou 5 l'acide 4-pentenoique de manière à obtenir un précurseur de catalyseur, a4) optionnellement, on laisse maturer le précurseur de catalyseur obtenu à l'étape a3). Dans l'étape a1) de la mise en oeuvre par post-imprégnation, l'introduction des 10 éléments du groupe VIB et du groupe VIII et éventuellement du phosphore sur le support peut être avantageusement effectuée par une ou plusieurs imprégnations en excès de solution sur le support, ou de préférence par une ou plusieurs imprégnation à sec, et, de manière préférée, par une seule imprégnation à sec dudit support, à l'aide de solution(s), de préférence aqueuse(s), contenant le ou 15 les précurseurs de métaux et de préférence le précurseur de phosphore. Lorsqu'on effectue plusieurs étapes d'imprégnation, chaque étape d'imprégnation est de préférence suivie d'une étape de séchage intermédiaire à une température inférieure à 200°C, avantageusement comprise entre 50 et 180°C, de préférence entre 70 et i50°C, de manière très préférée entre et i30°C et optionnellement 20 une période de maturation a été observée entre l'imprégnation et le séchage. Chaque étape de séchage intermédiaire, préalable à l'introduction d'au moins un additif choisi parmi la y-valérolactone, l'acide 4-hydroxyvalérique, l'acide 2- pentenoique, l'acide 3-pentenoique ou l'acide 4-pentenoique peut être suivie d'une étape de calcination dans les conditions décrites ci-dessous pour l'étape a2). 25 De manière très préférée, lors de la préparation via post-imprégnation, les éléments du groupe VIB et du groupe VIII et éventuellement le phosphore, éventuellement un autre dopant choisi parmi le bore et/ou le fluor et éventuellement un composé organique contenant de l'oxygène et/ou de l'azote et/ou du soufre autre que lesdits additifs sont introduits dans l'étape a1) en totalité 30 après la mise en forme dudit support, par une imprégnation à sec dudit support à 3035601 30 l'aide d'une solution d'imprégnation aqueuse contenant les précurseurs des éléments du groupe VIB et du groupe VIII, le précurseur de phosphore, et éventuellement le précurseur de dopant choisi parmi le bore et/ou le fluor et éventuellement le composé organique contenant de l'oxygène et/ou de l'azote 5 et/ou du soufre autre que lesdits additifs. Selon une autre variante, les éléments du groupe VIB et du groupe VIII et éventuellement le phosphore, éventuellement un autre dopant choisi parmi le bore et/ou le fluor et éventuellement un composé organique contenant de l'oxygène et/ou de l'azote et/ou du soufre autre que lesdits additifs peuvent être introduits 10 dans l'étape a1) de façon successive par plusieurs solutions d'imprégnation contenant une ou plusieurs des composantes. Avantageusement, on laisse maturer le support imprégné obtenu à l'étape a1) dans les conditions décrites pour la maturation ci-dessus. Selon l'étape a2), on sèche le support imprégné obtenu à l'étape a1) à une 15 température inférieure à 200°C pour obtenir un support imprégné séché dans les conditions décrites pour le séchage ci-dessus. Optionnellement, le support imprégné séché peut subir ensuite une calcination. La calcination est généralement effectuée à une température comprise entre 200°C et 900°C, de préférence comprise entre 250°Cet 750°C. La durée de 20 calcination est généralement comprise entre 0,5 heures et 16 heures, de préférence entre 1 heures et 5 heures. Elle s'effectue généralement sous air. La calcination permet de transformer les précurseurs des métaux du groupe VIB et VIII en oxydes. Selon l'étape a3), on imprègne le support imprégné séché obtenu à l'étape a2) 25 par une solution d'imprégnation comprenant au moins un additif choisi parmi la yvalérolactone, l'acide 4-hydroxyvalérique, l'acide 2-pentenoique, l'acide 3- pentenoique ou l'acide 4-pentenoique de manière à obtenir un précurseur de catalyseur. 3035601 31 Le ou les additif(s) choisi(s) parmi la y-valérolactone, l'acide 4-hydroxyvalérique, l'acide 2-pentenoique, l'acide 3-pentenoique ou l'acide 4-pentenoique peut/peuvent avantageusement être déposé(s) en une ou plusieurs étapes soit par imprégnation en excès, soit par imprégnation à sec, soit par tout autre moyen 5 connu de l'homme du métier. De préférence, le ou lesdits additifs est/sont introduit(s) en imprégnation à sec, en présence ou absence d'un solvant tel que décrit ci-dessus. De préférence, le solvant dans la solution d'imprégnation utilisée à l'étape a3) est l'eau, ce qui facilite la mise en oeuvre à l'échelle industrielle. 10 Le ou les additif(s) choisi(s) parmi la y-valérolactone, l'acide 4-hydroxyvalérique l'acide 2-pentenoique, l'acide 3-pentenoique ou l'acide 4-pentenoique est/sont avantageusement introduit(s) dans la solution d'imprégnation de l'étape a3) avec les rapports molaires par élément du groupe VIB ou du groupe VIII décrits ci-dessus. 15 Lorsqu'on souhaite introduire en outre un additif supplémentaire (en plus du ou des additif (s) choisi(s) parmi la y-valérolactone, l'acide 4-hydroxyvalérique, l'acide 2-pentenoique, l'acide 3-pentenoique ou l'acide 4-pentenoique) ou un groupe d'additifs supplémentaires choisi parmi un composé organique contenant de l'oxygène et/ou de l'azote et/ou du soufre autre que lesdits additifs, celui-ci peut 20 être introduit dans la solution d'imprégnation de l'étape a1) et/ou dans la solution d'imprégnation de l'étape a3) ou encore par une étape d'imprégnation supplémentaire à n'importe quel moment du procédé de préparation avant le séchage final de l'étape b) étant entendu qu'on n'effectue pas d'étape de calcination après son introduction. Ce composé est introduit dans les proportions 25 décrites ci-dessus. Selon l'étape a4), on laisse optionnellement maturer le précurseur de catalyseur obtenu à l'étape a3), et ceci dans les conditions de maturation décrites ci-dessus. 3035601 32 Conformément à l'étape b) du procédé de préparation selon l'invention, le précurseur de catalyseur qui a été optionnellement maturé lors de l'étape a4) est soumis à une étape de séchage à une température inférieure à 200°C sans étape de calcination ultérieure, telle que décrite ci-dessus. 5 Pré-imprégnation Selon un troisième mode de mise en oeuvre de l'étape a) du procédé de préparation du catalyseur (frais) selon l'invention, on met en contact au moins un composant d'un élément du groupe VIB, au moins un composant d'un élément du groupe VIII, éventuellement du phosphore avec le support à base d'alumine ou de 10 silice ou de silice-alumine qui contient au moins un additif choisi parmi la yvalérolactone, l'acide 4-hydroxyvalérique, l'acide 2-pentenoique, l'acide 3- pentenoique ou l'acide 4-pentenoique de manière à obtenir un précurseur de catalyseur. Ce troisième mode de mise en oeuvre est une préparation par « pré-15 imprégnation » d'au moins un additif choisi parmi la y-valérolactone, l'acide 4- hydroxyvalérique, l'acide 2-pentenoique, l'acide 3-pentenoique ou l'acide 4- pentenoique. Celle-ci est réalisée par exemple par imprégnation à sec. Selon ce troisième mode de mise en oeuvre, la mise en contact selon l'étape a) comprend les étapes successives suivantes qui vont être détaillées par la suite : 20 al ') on prépare un support comprenant au moins un additif choisi parmi la y-valérolactone, l'acide 4-hydroxyvalérique, l'acide 2-pentenoique, l'acide 3-pentenoique ou l'acide 4-pentenoique et éventuellement au moins une partie du phosphore, a2') on imprègne le support obtenu à l'étape al ') par une solution 25 d'imprégnation comprenant au moins un élément du groupe VIB, au moins un élément du groupe VIII et éventuellement du phosphore de manière à obtenir un précurseur de catalyseur, a3') optionnellement, on laisse maturer le précurseur de catalyseur obtenu à l'étape a2'). 3035601 33 Dans l'étape al ') de la mise en oeuvre par pré-imprégnation, on prépare un support comprenant au moins au moins un additif choisi parmi la y-valérolactone, l'acide 4-hydroxyvalérique, l'acide 2-pentenoique, l'acide 3-pentenoique ou l'acide 4-pentenoique et éventuellement au moins une partie du phosphore. Le ou les 5 additif(s) choisi(s) parmi la y-valérolactone, l'acide 4-hydroxyvalérique, l'acide 2pentenoique, l'acide 3-pentenoique ou l'acide 4-pentenoique peut/peuvent être introduit(s) à tout moment de la préparation du support, et de manière préférentielle lors de la mise en forme ou par imprégnation sur un support déjà formé. 10 Si l'on choisit l'introduction d'au moins un additif choisi parmi la y-valérolactone, l'acide 4-hydroxyvalérique, l'acide 2-pentenoique, l'acide 3-pentenoique ou l'acide 4-pentenoique sur le support préalablement mis en forme, alors celle-ci peut être effectuée telle que cela est indiqué pour l'étape a3) de la post-imprégnation. Elle sera alors suivie d'une optionnelle étape de maturation et d'un séchage à une 15 température inférieure à 200 °C dans les conditions de maturation et de séchage telles que décrites ci-dessus. Si l'on choisit l'introduction durant la mise en forme, de préférence, ladite mise en forme est réalisée par malaxage extrusion, par pastillage, par la méthode de la coagulation en goutte (oil-drop selon la terminologie anglo-saxonne), par 20 granulation au plateau tournant ou par toute autre méthode bien connue de l'homme du métier. De manière très préférée, ladite de mise en forme est réalisée par malaxage extrusion, la y-valérolactone, l'acide 4-hydroxyvalérique, l'acide 2pentenoique, l'acide 3-pentenoique et/ou l'acide 4-pentenoique pouvant être introduit(s) à tout moment du malaxage extrusion. Le matériau formé obtenu à 25 l'issue de l'étape de mise en forme subit ensuite avantageusement une étape de traitement thermique à une température telle qu'au moins une partie du ou desdits additif(s) reste présente. Il en est de même pour le phosphore éventuellement présent dans le dit support de l'étape al '). Le phosphore peut être introduit à tout moment de la préparation 30 du support, et de manière préférentielle lors de la mise en forme ou par imprégnation sur un support déjà formé telle que décrit ci-dessus. Si le phosphore 3035601 34 est introduit seul à la mise en forme, c'est-à-dire sans un additif choisi parmi la yvalérolactone, l'acide 4-hydroxyvalérique, l'acide 2-pentenoique, l'acide 3- pentenoique ou l'acide 4-pentenoique lui-même alors introduit par imprégnation, la température de calcination consécutive à son introduction peut alors 5 avantageusement être réalisée à une température inférieure à 1000°C. Dans l'étape a2') de la de mise en oeuvre par pré-imprégnation, l'introduction des éléments du groupe VIB et du groupe VIII et éventuellement du phosphore peut être avantageusement effectuée par une ou plusieurs imprégnations en excès de solution sur le support, ou de préférence par une ou plusieurs imprégnations à 10 sec, et, de manière préférée, par une seule imprégnation à sec dudit support, à l'aide de solution(s), de préférence aqueuse(s), contenant le ou les précurseurs de métaux et éventuellement le précurseur de phosphore. Avantageusement, on laisse maturer le précurseur de catalyseur obtenu à l'étape a2') dans les conditions de maturation décrites ci-dessus. 15 Lorsqu'on souhaite introduire en outre un additif supplémentaire (en plus du ou des additif (s) choisi(s) parmi la y-valérolactone, l'acide 4-hydroxyvalérique, l'acide 2-pentenoique, l'acide 3-pentenoique ou l'acide 4-pentenoique) ou un groupe d'additifs supplémentaires choisi parmi un composé organique contenant de l'oxygène et/ou de l'azote et/ou du soufre autre que lesdits additifs, celui-ci peut 20 être introduit dans le support de l'étape al ') lors de la mise en forme ou par imprégnation, et/ou dans la solution d'imprégnation de l'étape a2') ou encore par une étape d'imprégnation supplémentaire à n'importe quel moment du procédé de préparation avant le séchage final de l'étape b) étant entendu qu'on n'effectue pas d'étape de calcination après son introduction. 25 Les trois modes décrits ci-avant peuvent être mis en oeuvre seuls tels que décrits ou mélangés pour donner lieu à d'autres modes de préparation hybrides en fonction des contraintes techniques et pratiques. 3035601 Selon un autre mode de réalisation alternatif, la mise en contact selon l'étape a) combine au moins deux modes de mise en contact, par exemple la coimprégnation d'un composé organique et la post-imprégnation d'un composé organique qui peut être identique ou différent de celui utilisé pour la co- 5 imprégnation, étant donné qu'au moins un des composés organiques est choisi parmi la y-valérolactone, l'acide 4-hydroxyvalérique, l'acide 2-pentenoique, l'acide 3-pentenoique ou l'acide 4-pentenoique. Selon ce mode de mise en oeuvre alternatif, la mise en contact selon l'étape a) comprend les étapes successives suivantes : 10 al ") on met en contact par co-imprégnation une solution contant au moins un élément du groupe VIB, au moins un élément du groupe VIII, au moins un composé organique contenant de l'oxygène et/ou de l'azote et/ou du soufre, et éventuellement du phosphore avec un support à base d'alumine ou de silice ou de silice-alumine de manière à obtenir 15 un support imprégné, a2") on sèche le support imprégné issu de l'étape al ") à une température inférieure à 200°C, sans le calciner ultérieurement pour obtenir un support imprégné séché, a3") on met en contact le support imprégné séché issu de l'étape a2") avec 20 une solution d'un composé organique contenant de l'oxygène et/ou de l'azote et/ou du soufre identique ou différent de celui utilisé dans l'étape al") de manière à obtenir un précurseur de catalyseur, a4") optionnellement, on laisse maturer le précurseur de catalyseur obtenu à l'étape a3"). 25 et au moins un des composés organiques de l'étape al") ou de l'étape a3") est choisi parmi la y-valérolactone, l'acide 4-hydroxyvalérique, l'acide 2- pentenoique, l'acide 3-pentenoique ou l'acide 4-pentenoique. Les conditions opératoires décrites ci-avant sont bien entendu applicables dans le cadre de ce dernier mode de réalisation. 30 3035601 36 Procédé de préparation d'un catalyseur réjuvéné Le catalyseur selon l'invention peut être un catalyseur réjuvéné. Ce catalyseur peut être préparé selon le procédé de préparation comprenant les étapes suivantes : 5 a) on met en contact un catalyseur régénéré contenant un support à base d'alumine ou de silice ou de silice-alumine, au moins un composant d'un élément du groupe VIB, au moins un composant d'un élément du groupe VIII et éventuellement du phosphore avec au moins un additif choisi parmi la y-valérolactone, l'acide 4-hydroxyvalérique, l'acide 2-pentenoique, 10 l'acide 3-pentenoique ou l'acide 4-pentenoique de manière à obtenir un précurseur de catalyseur, b) on sèche ledit précurseur de catalyseur issu de l'étape a) à une température inférieure à 200°C, sans le calciner utérieurement. 15 Selon l'étape a) on met en contact un catalyseur régénéré avec au moins un additif choisi parmi la y-valérolactone, l'acide 4-hydroxyvalérique, l'acide 2- pentenoique, l'acide 3-pentenoique ou l'acide 4-pentenoique, de manière à obtenir un précurseur de catalyseur. Le catalyseur régénéré est un catalyseur qui a été utilisé en tant que catalyseur dans une unité catalytique et notamment en 20 hydrotraitement et/ou hydrocraquage et qui a été soumis à au moins une étape de calcination, afin de brûler le coke (régénération). La régénération permet la combustion du carbone déposé sur le catalyseur lors de son utilisation industrielle. Elle peut être réalisée par tous les moyens connus de l'homme du métier. La régénération est en général réalisée à des températures comprises entre 350 et 25 550°C, et le plus souvent entre 400 et 520°C, ou erbre 420 et 520°C, ou encore entre 450 et 520°C, des températures inférieures à 500°C étant souvent avantageuses. Le catalyseur régénéré contient un support à base d'alumine ou de silice ou de silice-alumine, au moins un composant d'un élément du groupe VIB, au moins un 30 composant d'un élément du groupe VIII et éventuellement du phosphore dans les proportion respectives indiquées ci-dessus. Suite à la régénération (étape de 3035601 37 calcination) la fonction hydrogénante comprenant les éléments du groupe VIB et du groupe VIII du catalyseur régénéré se trouve sous une forme oxyde. Il peut également contenir d'autres dopants que le phosphore, tel que décrit ci-dessus. Selon ce mode de mise en oeuvre, la mise en contact selon l'étape a) comprend 5 les étapes successives suivantes : al "') on imprègne un catalyseur régénéré contenant un support à base d'alumine ou de silice ou de silice-alumine, au moins un composant d'un élément du groupe VIB, au moins un composant d'un élément du groupe VIII et éventuellement du phosphore par une solution d'imprégnation 10 comprenant au moins un additif choisi parmi la y-valérolactone, l'acide 4- hydroxyvalérique, l'acide 2-pentenoique, l'acide 3-pentenoique ou l'acide 4- pentenoique de manière à obtenir un précurseur de catalyseur, a2") optionnellement, on laisse maturer le précurseur de catalyseur obtenu à l'étape al "'). 15 De préférence, la mise en contact de l'étape a) est effectuée par imprégnation du catalyseur régénéré par une solution d'imprégnation comprenant au moins un additif choisi parmi la y-valérolactone, l'acide 4-hydroxyvalérique, l'acide 2- pentenoique, l'acide 3-pentenoique ou l'acide 4-pentenoique de manière à obtenir un précurseur de catalyseur. 20 Le ou les additif(s) choisi(s) parmi la y-valérolactone, l'acide 4-hydroxyvalérique, l'acide 2-pentenoique, l'acide 3-pentenoique ou l'acide 4-pentenoique peut/peuvent avantageusement être déposé(s) en une ou plusieurs étapes soit par imprégnation en excès, soit par imprégnation à sec, soit par tout autre moyen connu de l'homme du métier. De préférence, le ou les additif(s) choisi(s) parmi la 25 y-valérolactone, l'acide 4-hydroxyvalérique, l'acide 2-pentenoique, l'acide 3- pentenoique ou l'acide 4-pentenoique est/sont introduit(s) en imprégnation à sec, en présence ou absence d'un solvant tel que décrit ci-dessus. De préférence, le solvant dans la solution d'imprégnation utilisée est l'eau, ce qui facilite la mise en oeuvre à l'échelle industrielle. 3035601 38 Le ou les additif(s) choisi(s) parmi la y-valérolactone, l'acide 4-hydroxyvalérique, l'acide 2-pentenoique, l'acide 3-pentenoique ou l'acide 4-pentenoique est/sont avantageusement introduit(s) dans la solution d'imprégnation avec les rapports molaires par élément du groupe VIB ou du groupe VIII décrits ci-dessus. 5 Lorsqu'on souhaite introduire en outre un additif supplémentaire (en plus du ou des additif(s) choisi(s) parmi la y-valérolactone, l'acide 4-hydroxyvalérique, l'acide 2-pentenoique, l'acide 3-pentenoique ou l'acide 4-pentenoique) ou un groupe d'additifs supplémentaires choisi parmi un composé organique contenant de l'oxygène et/ou de l'azote et/ou du soufre autre que lesdits additifs, celui-ci peut 10 être introduit dans la solution d'imprégnation de l'étape al ''') ou encore par une étape d'imprégnation supplémentaire à n'importe quel moment du procédé de préparation avant le séchage final de l'étape b) étant entendu qu'on n'effectue pas d'étape de calcination après son introduction. Ce composé est introduit dans les proportions décrites ci-dessus. 15 Selon l'étape a2"), on laisse optionnellement maturer le précurseur de catalyseur obtenu à l'étape al '''), et ceci dans les conditions de maturation décrites ci-dessus. Conformément à l'étape b) du procédé de préparation selon l'invention, le précurseur de catalyseur qui a été optionnellement maturé lors de l'étape a2") est 20 soumis à une étape de séchage à une température inférieure à 200°C sans étape de calcination ultérieure, telle que décrite ci-dessus. Sulfuration Avant son utilisation pour la réaction d'hydrotraitement et/ou d'hydrocraquage, il est avantageux de transformer le catalyseur séché obtenu selon l'un des 25 quelconques modes d'introduction décrit dans la présente invention en un catalyseur sulfuré afin de former son espèce active. Cette étape d'activation ou de sulfuration s'effectue par les méthodes bien connues de l'homme de l'art, et 3035601 39 avantageusement sous une atmosphère sulfo-réductrice en présence d'hydrogène et d'hydrogène sulfuré. A l'issue de l'étape b) selon les différents modes de préparation du procédé selon l'invention, ledit catalyseur obtenu est donc avantageusement soumis à une étape 5 de sulfuration, sans étape de calcination intermédiaire. Ledit catalyseur séché est avantageusement sulfuré de manière ex situ ou in situ. Les agents sulfurants sont le gaz H2S ou tout autre composé contenant du soufre utilisé pour l'activation des charges hydrocarbures en vue de sulfurer le catalyseur. Lesdits composés contenant du soufre sont avantageusement choisis 10 parmi les disulfures d'alkyle tel que par exemple le disulfure de diméthyle (DMDS), les sulfures d'alkyle, tel que par exemple le sulfure de diméthyle, les thiols tel que par exemple le n-butylmercaptan (ou 1-butanethiol), les composés polysulfures de type tertiononylpolysulfure, ou tout autre composé connu de l'homme du métier permettant d'obtenir une bonne sulfuration du catalyseur. De manière préféré le 15 catalyseur est sulfuré in situ en présence d'un agent sulfurant et d'une charge hydrocarbonée. De manière très préférée le catalyseur est sulfuré in situ en présence d'une charge hydrocarbonée additivée de disulfure de diméthyle. Procédé d'hydrotraitement et/ou hydrocraquage Enfin, un autre objet de l'invention est l'utilisation du catalyseur selon l'invention ou 20 préparé selon le procédé de préparation selon l'invention dans des procédés d'hydrotraitement et/ou d'hydrocraquage de coupes hydrocarbonées. Le catalyseur selon l'invention et ayant de préférence préalablement subi une étape de sulfuration est avantageusement utilisé pour les réactions d'hydrotraitement et/ou d'hydrocraquage de charges hydrocarbonées telles que 25 les coupes pétrolières, les coupes issues du charbon ou les hydrocarbures produits à partir du gaz naturel, éventuellement en mélanges ou encore à partir d'une coupe hydrocarbonée issue de la biomasse et plus particulièrement pour les réactions d'hydrogénation, d'hydrodéazotation, d'hydrodésaromatisation, 3035601 d'hydrodésulfuration, d'hydrodéoxygénation, d'hydrodémétallation ou d'hydroconversion de charges hydrocarbonées. Dans ces utilisations, le catalyseur selon l'invention et ayant de préférence préalablement subi une étape de sulfuration présente une activité améliorée par 5 rapport aux catalyseurs de l'art antérieur. Ce catalyseur peut aussi avantageusement être utilisé lors du prétraitement des charges de craquage catalytique ou d'hydrocraquage, ou l'hydrodésulfuration des résidus ou l'hydrodésulfuration poussée des gazoles (ULSD Ultra Low Sulfur Diesel selon la terminologie anglo-saxonne). 10 Les charges employées dans le procédé d'hydrotraitement sont par exemple des essences, des gazoles, des gazoles sous vide, des résidus atmosphériques, des résidus sous vide, des distillats atmosphériques, des distillats sous vide, des fuels lourds, des huiles, des cires et des paraffines, des huiles usagées, des résidus ou des bruts désasphaltés, des charges provenant des procédés de conversions 15 thermiques ou catalytiques, des charges lignocellulosiques ou plus généralement des charges issues de la biomasse, prises seules ou en mélange. Les charges qui sont traitées, et en particulier celles citées ci-dessus, contiennent généralement des hétéroatomes tels que le soufre, l'oxygène et l'azote et, pour les charges lourdes, elles contiennent le plus souvent également des métaux. 20 Les conditions opératoires utilisées dans les procédés mettant en oeuvre les réactions d'hydrotraitement de charges hydrocarbonées décrites ci-dessus sont généralement les suivantes : le température est avantageusement comprise entre 180 et 450°C, et de préférence entre 250 et 440 °C, la pression est avantageusement comprise entre 0,5 et 30 MPa, et de préférence entre 1 et 18 25 MPa, la vitesse volumique horaire est avantageusement comprise entre 0,1 et 20 h-1 et de préférence entre 0,2 et 5 h-1, et le rapport hydrogène/charge exprimé en volume d'hydrogène, mesuré dans les conditions normales de température et pression, par volume de charge liquide est avantageusement compris entre 501/là 50001/let de préférence 80 à 20001/1. 3035601 41 Selon un premier mode d'utilisation, ledit procédé d'hydrotraitement selon l'invention est un procédé d'hydrotraitement, et notamment d'hydrodésulfuration (HDS) d'une coupe gazole réalisé en présence d'au moins un catalyseur selon l'invention. Ledit procédé d'hydrotraitement selon l'invention vise à éliminer les 5 composés soufrés présents dans ladite coupe gazole de façon à atteindre les normes environnementales en vigueur, à savoir une teneur en soufre autorisée jusqu'à 10 ppm. Il permet aussi de réduire les teneurs en aromatiques et en azote de la coupe gazole à hydrotraiter. Ladite coupe gazole à hydrotraiter selon le procédé de l'invention contient de 0,02 10 à 5,0 % poids de soufre. Elle est avantageusement issue de la distillation directe (ou gazole straight run selon la terminologie anglo-saxonne), d'une unité de cokéfaction (coking selon la terminologie anglo-saxonne), d'une unité de viscoréduction (visbreaking selon la terminologie anglo-saxonne), d'une unité de vapocraquage (steam cracking selon la terminologie anglo-saxonne), d'une unité 15 d'hydrotraitement et/ou d'hydrocraquage de charges plus lourdes et/ou d'une unité de craquage catalytique (Fluid Catalytic Cracking selon la terminologie anglo-saxonne). Ladite coupe gazole présente préférentiellement au moins 90% des composés dont la température d'ébullition est comprise entre 250°C et 400°C à pression atmosphérique. 20 Le procédé d'hydrotraitement de ladite coupe gazole selon l'invention est mis en oeuvre dans les conditions opératoires suivantes : une température comprise entre 200 et 400°C, préférentiellement entre 300 et 380°C une pression totale comprise entre 2 MPa et 10 MPa et plus préférentiellement entre 3 MPa et 8 MPa avec un ratio volume d'hydrogène par volume de charge hydrocarbonée, exprimé en 25 volume d'hydrogène, mesuré dans les conditions normales de température et pression, par volume de charge liquide, compris entre 100 et 600 litres par litre et plus préférentiellement entre 200 et 400 litres par litre et une vitesse volumique horaire comprise entre 1 et 10 h-1, préférentiellement entre 2 et 8 1-1-1. La VVH correspond à l'inverse du temps de contact exprimée en heure et est définie par le 30 rapport du débit volumique de charge hydrocarbonée liquide par le volume de 3035601 42 catalyseur chargé dans l'unité réactionnelle mettant en oeuvre le procédé d'hydrotraitement selon l'invention. L'unité réactionnelle mettant en oeuvre le procédé d'hydrotraitement de ladite coupe gazole selon l'invention est préférentiellement opérée en lit fixe, en lit mobile ou en lit bouillonnant, de 5 préférence en lit fixe. Selon un second mode d'utilisation, ledit procédé d'hydrotraitement et/ou d'hydrocraquage selon l'invention est un procédé d'hydrotraitement (notamment hydrodésulfuration, hydrodéazoation, hydrogénation des aromatiques) et/ou d'hydrocraquage d'une coupe de distillat sous vide réalisé en présence d'au moins 10 un catalyseur selon l'invention. Ledit procédé d'hydrotraitement et/ou d'hydrocraquage, autrement appelé procédé de prétraitement d'hydrocraquage ou d'hydrocraquage selon l'invention vise selon les cas à éliminer les composés soufrés, azotés ou aromatiques présents dans ladite coupe distillat de façon à effectuer un prétraitement avant conversion dans des procédés de craquage 15 catalytique ou d'hydroconversion, ou à hydrocraquer la coupe distillat qui aurait éventuellement été prétraitée auparavant si besoin. Des charges très variées peuvent être traitées par les procédés d'hydrotraitement et/ou d'hydrocraquage de distillats sous vide décrits ci-dessus. Généralement elles contiennent au moins 20% volume et souvent au moins 80% volume de 20 composés bouillant au-dessus de 340°C à pression arnosphérique. La charge peut être par exemple des distillats sous vide ainsi que des charges provenant d'unités d'extraction d'aromatiques des bases d'huile lubrifiante ou issues du déparaffinage au solvant des bases d'huile lubrifiante, et/ou d'huiles désasphaltées, ou encore la charge peut être une huile désasphaltée ou des 25 paraffines issues du procédé Fischer-Tropsch ou encore tout mélange des charges précédemment citées. En général, les charges ont un point d'ébullition T5 supérieur à 340°C à pression atmosphérique, et mieu REVENDICATIONS1. Catalyseur comprenant un support à base d'alumine ou de silice ou de silice-alumine, au moins un élément du groupe VIII, au moins un élément du groupe VIB, et au moins un additif choisi parmi la y-valérolactone, l'acide 4- hydroxyvalérique, l'acide 2-pentenoique, l'acide 3-pentenoique ou l'acide 4- pentenoique. 2. Catalyseur selon la revendication 1, dans lequel la teneur en élément du groupe VIB est comprise entre 5 et 40 % poids exprimé en oxyde de métal du groupe VIB par rapport au poids total du catalyseur et la teneur en élément du groupe VIII est comprise entre 1 et 10 % poids exprimé en oxyde de métal du groupe VIII par rapport au poids total du catalyseur. 3. Catalyseur selon la revendication 1 ou 2, dans lequel le rapport molaire élément du groupe VIII sur élément du groupe VIB dans le catalyseur est compris entre 0,1 et 0,8. 4. Catalyseur selon l'une des revendications 1 à 3, lequel contient en outre du phosphore, la teneur en phosphore étant comprise entre 0,1 et 20 % poids exprimé en P2O5 par rapport au poids total du catalyseur et le rapport phosphore sur l'élément du groupe VIB dans le catalyseur est supérieur ou égal à 0,05. 5. Catalyseur selon l'une des revendications 1 à 4, dans lequel la teneur totale en additif(s) choisi parmi la y-valérolactone, l'acide 4-hydroxyvalérique, l'acide 2- pentenoique, l'acide 3-pentenoique ou l'acide 4-pentenoique est comprise entre 1 et 35 % poids par rapport au poids total du catalyseur. 6. Catalyseur selon l'une des revendications 1 à 5, lequel contient en outre un composé organique autre que l'additif choisi parmi la y-valérolactone, l'acide 4- hydroxyvalérique l'acide 2-pentenoique, l'acide 3-pentenoique ou l'acide 4- 3035601 53 pentenoique, ledit composé organique contenant de l'oxygène et/ou de l'azote et/ou du soufre. 7. Catalyseur selon la revendication 6, dans lequel le composé organique est choisi parmi un composé comportant une ou plusieurs fonctions chimiques 5 choisies parmi une fonction carboxylique, alcool, thiol, thioéther, sulfone, sulfoxyde, éther, aldéhyde, cétone, ester, carbonate, amine, nitrile, imide, oxime, urée et amide. 8. Catalyseur selon la revendication 7, dans lequel le composé organique est choisi parmi le triéthylèneglycol, le diéthylèneglycol, l'acide 10 éthylènediaminetétraacétique, l'acide maléique, l'acide citrique, le diméthylformamide, la bicine, ou la tricine. 9. Catalyseur selon l'une des revendications 1 à 8, dans lequel le support contient de 0,1 à 50% poids de zéolithe. 10. Catalyseur selon l'une des revendications 1 à 9, caractérisé en ce qu'il est au 15 moins partiellement sulfuré. 11. Procédé de préparation d'un catalyseur selon l'une des revendications 1 à 10 comprenant les étapes suivantes : a) on met en contact au moins un composant d'un élément du groupe VIB, au moins un composant d'un élément du groupe VIII, au moins un additif choisi 20 parmi la y-valérolactone, l'acide 4-hydroxyvalérique, l'acide 2-pentenoique, l'acide 3-pentenoique ou l'acide 4-pentenoique et éventuellement du phosphore avec un support à base d'alumine ou de silice ou de silice-alumine, ou on met en contact un catalyseur régénéré contenant un support à base d'alumine ou de silice ou de silice-alumine, au moins un composant 25 d'un élément du groupe VIB, au moins un composant d'un élément du groupe VIII et éventuellement du phosphore avec au moins un additif choisi parmi la y-valérolactone, l'acide 4-hydroxyvalérique, l'acide 2-pentenoique, 3035601 54 l'acide 3-pentenoique ou l'acide 4-pentenoique, de manière à obtenir un précurseur de catalyseur, b) on sèche ledit précurseur de catalyseur issu de l'étape a) à une température inférieure à 200°C, sans le calciner utérieurement. 5 12. Procédé selon la revendication 11, dans lequel l'étape a) est l'étape suivante : a') on imprègne un support à base d'alumine ou de silice ou de silice-alumine par au moins une solution contenant au moins un élément du groupe VIB, au moins un élément du groupe VIII, au moins un additif choisi parmi la yvalérolactone, l'acide 4-hydroxyvalérique, l'acide 2-pentenoique, l'acide 3- 10 pentenoique ou l'acide 4-pentenoique et éventuellement du phosphore de manière à obtenir un précurseur de catalyseur. 13. Procédé selon la revendication 11, dans lequel l'étape a) comprend les étapes suivantes : a1) on imprègne un support à base d'alumine ou de silice ou de silice- alumine 15 par au moins une solution contenant au moins un élément du groupe VIB, au moins un élément du groupe VIII et éventuellement du phosphore pour obtenir un support imprégné, a2) on sèche le support imprégné obtenu à l'étape a1) à une température inférieure à 200°C pour obtenir un support imprégné séché, et 20 optionnellement on calcine le support imprégné séché pour obtenir un support imprégné calciné, a3) on imprègne le support imprégné séché et éventuellement calciné obtenu à l'étape a2) par une solution d'imprégnation comprenant au moins un additif choisi parmi la y-valérolactone, l'acide 4-hydroxyvalérique, l'acide 2- 25 pentenoique, l'acide 3-pentenoique ou l'acide 4-pentenoique de manière à obtenir un précurseur de catalyseur, a4) optionnellement, on laisse maturer le précurseur de catalyseur obtenu à l'étape a3). 3035601 55 14. Procédé selon la revendication 11, dans lequel l'étape a) comprend les étapes suivantes : al ') on prépare un support comprenant au moins un additif choisi parmi la yvalérolactone, l'acide 4-hydroxyvalérique, l'acide 2-pentenoique, l'acide 3- 5 pentenoique ou l'acide 4-pentenoique et éventuellement au moins une partie du phosphore, a2') on imprègne le support obtenu à l'étape al ') par une solution d'imprégnation comprenant au moins un élément du groupe VIB, au moins un élément du groupe VIII et éventuellement du phosphore de manière à 10 obtenir un précurseur de catalyseur, a3') optionnellement, on laisse maturer le précurseur de catalyseur obtenu à l'étape a2'). 15. Procédé selon la revendication 11, dans lequel l'étape a) comprend les étapes suivantes : 15 al ") on met en contact par co-imprégnation une solution contant au moins un élément du groupe VIB, au moins un élément du groupe VIII, au moins un composé organique contenant de l'oxygène et/ou de l'azote et/ou du soufre, et éventuellement du phosphore avec un support à base d'alumine ou de silice ou de silice-alumine de manière à obtenir un support imprégné, 20 a2") on sèche le support imprégné issu de l'étape al ") à une température inférieure à 200°C, sans le calciner ultérieurement pour obtenir un support imprégné séché, a3") on met en contact le support imprégné séché issu de l'étape a2") avec une solution d'un composé organique contenant de l'oxygène et/ou de 25 l'azote et/ou du soufre identique ou différent de celui utilisé dans l'étape al") de manière à obtenir un précurseur de catalyseur, a4") optionnellement, on laisse maturer le précurseur de catalyseur obtenu à l'étape a3"), 3035601 56 et au moins un des composés organiques de l'étape al ") ou de l'étape a3") est choisi parmi la y-valérolactone, l'acide 4-hydroxyvalérique, l'acide 2- pentenoique, l'acide 3-pentenoique ou l'acide 4-pentenoique. 16. Procédé selon la revendication 11, dans lequel l'étape a) comprend les étapes 5 suivantes : al "') on imprègne un catalyseur régénéré contenant un support à base d'alumine ou de silice ou de silice-alumine, au moins un composant d'un élément du groupe VIB, au moins un composant d'un élément du groupe VIII et éventuellement du phosphore par une solution d'imprégnation 10 comprenant au moins un additif choisi parmi la y-valérolactone, l'acide 4- hydroxyvalérique, l'acide 2-pentenoique, l'acide 3-pentenoique ou l'acide 4pentenoique de manière à obtenir un précurseur de catalyseur, a2") optionnellement, on laisse maturer le précurseur de catalyseur obtenu à l'étape al "'). 15 17. Procédé selon l'une des revendications 11 à 16, dans lequel le rapport molaire total du ou des additif(s) choisi(s) parmi la y-valérolactone, l'acide 4hydroxyvalérique l'acide 2-pentenoique, l'acide 3-pentenoique ou l'acide 4pentenoique par élément(s) du groupe VIII est compris entre 0,1 et 5,0 mol/mol. 20 18. Utilisation du catalyseur selon l'une des revendications 1 à 10 ou préparé selon l'une des revendications 10 à 17 dans un procédé d'hydrotraitement et/ou d'hydrocraquage de coupes hydrocarbonées.